(57)【要約】  （ａ）選択された温度および持続時間でアルカリ化合物の水溶液を用いてリチウム・スラグを熱水処理することと、（ｂ）アルカリ処理されたリチウム・スラグにイオン交換ステップを実行することと、（ｃ）アルミニウム化合物、シリコン化合物、ならびにシリコンおよびアルミニウムを含む化合物からなる群から選択されたバリューを回収することとを含む、リチウム・スラグからバリューを摘出するプロセス。【選択図】図１
2021513002.tif 000002
【特許請求の範囲】
【請求項１】
（ａ）選択された温度および持続時間でアルカリ化合物の水溶液を用いてリチウム・スラグを熱水処理することと、
（ｂ）アルカリ処理されたリチウム・スラグにイオン交換ステップを実行することと、
（ｃ）アルミニウム化合物、シリコン化合物、ならびにシリコンおよびアルミニウムを含む化合物からなる群から選択されたバリューを回収することと
を含む、リチウム・スラグからバリューを抽出するプロセス。
【請求項２】
前記アルカリ化合物（ＡＣ）は、苛性ソーダ、水酸化カリウム、炭酸ナトリウム、および炭酸カリウムを含むナトリウムまたはカリウムの強アルカリ化合物からなる群から選択されることが好ましい強アルカリ化合物である、請求項１に記載のプロセス。
【請求項３】
ＡＣに対するリチウム・スラグ重量比は、約１：０．１から約１：２の範囲内である、請求項１または２に記載のプロセス。
【請求項４】
前記選択された温度は、約６０oＣより高く、好ましくは９０oＣより高い、請求項１から３のいずれか１項に記載のプロセス。
【請求項５】
アルカリ水溶液内のリチウム・スラグの固体密度は、１０％超、好ましくは２０％超、オプションで約５０％までである、請求項４に記載のプロセス。
【請求項６】
前記熱水処理は、アルミナおよびケイ酸塩としてのシリカの両方の少量を可溶化し、アルミナより高い比率のシリカが可溶化される、請求項１から５のいずれか１項に記載のプロセス。
【請求項７】
可溶化されたケイ酸塩は、石灰などの適切な沈澱剤を使用する沈澱ステップで沈澱される、請求項６に記載のプロセス。
【請求項８】
前記沈澱ステップは、前記熱水ステップに選択された前記アルカリ化合物の再生成を可能にし、前記選択されたアルカリ化合物は、前記熱水処理ステップにリサイクルされる、請求項７に記載のプロセス。
【請求項９】
固体／液体分離ステップが、前記アルカリ化合物を用いる前記熱水処理に続き、分離された固体残渣は、酸浸出ステップにかけられる、請求項１から８のいずれか１項に記載のプロセス。
【請求項１０】
前記酸浸出ステップは、酸浸出液内に塩化アルミニウム６水和物を形成するために塩酸を用いる、請求項９に記載のプロセス。
【請求項１１】
前記イオン交換ステップは、アンモニウム化合物、オプションで水酸化アンモニウムまたは炭酸アンモニウムなどの適切な化合物の水溶液を前記アルカリ処理された残渣に接触させることによって行われる、請求項１から１０のいずれか１項に記載のプロセス。
【請求項１２】
イオン交換された残渣は、すべての湿気およびイオン交換に使用される場合に前記アンモニアの一部またはすべてを除去するのに有効な条件の下で、前記酸浸出ステップの前に焙焼される、請求項１１に記載のプロセス。
【請求項１３】
前記酸抽出残渣からの反応性シリカが、アルカリ浸出によって再溶解される、請求項９または１０に記載のプロセス。
【請求項１４】
前記シリカは、溶液のｐＨを下げることによって、前記溶液から沈澱される、請求項１３に記載のプロセス。
【請求項１５】
三塩化アルミニウム６水和物が、たとえば塩化水素ガスなどの酸性ガスを使用して、前記酸浸出液から沈澱される、請求項９または１０に記載のプロセス。
【請求項１６】
三塩化アルミニウム６水和物は、オプションで約７００oＣと１６００oＣとの間の温度での、さらなるか焼ステップを介してアルミナまたは高純度アルミナ（ＨＰＡ）に変換される、請求項１５に記載のプロセス。
【請求項１７】
ステップ（ａ）の前に、前記リチウム・スラグは、前記熱水処理ステップを最適化するために、不純物を除去するための酸を用いる洗浄、磁気分離、および粒子径調整からなる群から選択された少なくとも１つのプロセスで選鉱される、請求項１から１６のいずれか一項に記載のプロセス。
【請求項１８】
粒子径は、１００ミクロン未満、好ましくは７５ミクロン未満、最も好ましくは５０ミクロン未満になるように調整される、請求項１７に記載のプロセス。
【発明の詳細な説明】
【技術分野】
【０００１】
本発明は、リチウム・スラグからバリュー、たとえば高純度アルミナおよびシリカを抽出するプロセスに関する。リチウム・スラグは、スポジュメン、レピドライト、葉長石、ぺグマタイト、または他のリチウム含有アルミノケイ酸塩を含むがこれに限定されないリチウム含有アルミノケイ酸塩鉱物の精練からの産業廃棄物である。
【背景技術】
【０００２】
アルミノケイ酸塩からアルミナおよびアルミナから誘導された化合物を作るプロセスは、たとえば、第１ステップが酸浸出の前のエネルギ的に高価なか焼ステップである、カオリンの処理を含む。これが、採鉱コストおよび摩損コストに加わる。水酸化アルミニウムがバイヤー法を介して作られる別のプロセスでは、１５０から２００oＣの温度が使用され、採鉱コストおよび摩損コストに加えてかなりの加熱コストが生じる。バイヤー法の周知の環境ジレンマは、膨大な量の苛性「赤泥」の生成である。
【０００３】
対照的に、上で説明したリチウム・スラグは、現在、セメント産業および建設業での低バリュー添加剤としての使用のみに適する、硬岩リチウム精練産業の低バリュー副産物である。リチウム・スラグは、採鉱コスト、摩損コスト、およびか焼コストをリチウム精練プロセスですでに考慮に入れられて精練所から配送されるものとして使用され得る副産物である。
【０００４】
しかし、アルミナおよびシリカの源としてのリチウム・スラグは、まだ成功裡に活用されていない。従来の酸浸出技法および実際に他の技法は、不成功であったと思われる。米国特許第３００７７７０号および米国特許第３１１２１７０号に、リチウムを抽出するためのβスポジュメンのアルカリ処理が記載されている。形成されるゼオライト材料は、副産物と考えられる。米国特許第３１１２１７０号では、アルミナの源としてではなく、リチウムを抽出するために炭酸アンモニウムを用いるイオン交換が実行される。
【０００５】
本発明の目的は、リチウム・スラグから、望ましくは高純度のアルミナおよびシリカなどのバリューを抽出するプロセスを提供することである。
【発明の概要】
【０００６】
この目的に鑑みて、本発明は、
（ａ）選択された温度および持続時間でアルカリ化合物の水溶液を用いてリチウム・スラグを熱水処理することと、
（ｂ）アルカリ処理されたリチウム・スラグにイオン交換ステップを実行することと、
（ｃ）アルミニウム化合物、シリコン化合物、ならびにシリコンおよびアルミニウムを含む化合物からなる群から選択されたバリューを回復することと
を含む、リチウム・スラグからバリューを摘出するプロセスを提供する。
【０００７】
望ましくは、アルカリ化合物（ＡＣ）の水溶液は、強アルカリであり、望ましくは、苛性ソーダ、水酸化カリウム、炭酸ナトリウム、および炭酸カリウムを含むナトリウムまたはカリウムの強アルカリ化合物である。ＡＣに対するリチウム・スラグ重量比は、バリュー化合物へのリチウム・スラグの変換を最適化するために、好ましくは約１：０．１から約１：２の範囲内である。
【０００８】
アルカリ熱水処理から得られるアルミニウムおよびシリコン（アルミノケイ酸塩）化合物の性質は、温度依存ならびにアルカリ濃度依存である。アルカリ処理されたリチウム・スラグは、望ましくは、約９０oＣ以上の温度および１０％超、好ましくは２０％超、オプションで約５０％までの固体密度で、許容可能な収率で入手されると期待されるイオン交換特性を示す、１つまたは複数の化合物（たとえば、Ａ型、Ｘ型、またはＰ型のゼオライト）を含む。６０oＣもの低さのより低い温度も十分である可能性があるが、熱水処理または滞留時間がより長くなる可能性が高い。このプロセスは、所望のアルミニウム抽出レベル、たとえば８５％以上の抽出を与えることができるが、要求される抽出は、プロセス経済性によって規定され、したがって、より低い抽出レベルが許容可能である場合がある。
【０００９】
熱水処理は、通常、少量のアルミナおよびより大きい比率のシリカを可溶化する。シリカは、上で説明した熱水処理に使用されるアルカリ化合物に依存する性質のケイ酸塩化合物に可溶化する。苛性ソーダが使用される場合には、ケイ酸ナトリウムが可溶化される。水酸化カリウムが使用される場合には、ケイ酸カリウムが可溶化される。溶解したケイ酸塩は、石灰などの適切な沈澱剤を使用する沈澱ステップで沈澱され得る。やはり、沈澱ステップ温度および沈澱ステップ持続時間は、沈澱ステップを最適化するように選択される。しかし、加熱が不要である場合があり、ステップを、室温を含む温度で行える場合がある。望ましくは、沈澱ステップは、熱水ステップのために選択されたアルカリ化合物の再生成を可能にし、選択されたアルカリ化合物は、熱水処理ステップにリサイクルされ得る。
【００１０】
固体／液体分離ステップが、単一ステージまたは複数ステージのいずれで行われるにせよ、アルカリ化合物を用いる通常は熱水処理に続く。複数ステージ・プロセスを、Ｐ型ゼオライトを作るのに使用することができる。そのような複数ステージ・プロセスは、２つのステージを含むことができ、ここで、第１のステージ（熟成ステージと呼ばれる場合がある）は、第１の温度で行われ、第２の熱水処理ステージは、第１の温度より高い第２の温度で行われる。第２のステージの滞留時間も、第１のステージの滞留時間より長くてもよい。これは、生成物ゼオライト品質を改善する可能性がある。しかし、生成物品質に関して同様の結果を伴う、好都合に第２の温度以上の温度での、第１の熟成ステップを伴わない単一ステージ熱水処理も、可能である。どの場合でも、その後、有利なことに、分離された固体残渣を、望ましくは塩化アルミニウム６水和物を形成するために塩酸を使用する、酸浸出ステップにかけることができる。
【００１１】
このプロセスは、高純度アルミナおよびＰ型ゼオライトなどの目標バリュー生成物または高バリュー目標生成物の品質に影響する可能性がある、導入されたナトリウムもしくはカリウムまたはすでに鉱物マトリックス内にあるすべてのカチオンを除去するために、アルカリ処理の後のイオン交換ステップを含む。これは、イオン交換ステップが実行されない場合より高い純度およびバリューの生成物の回収を可能にする。イオン交換ステップは、好都合に、アンモニア化合物、たとえば塩化アンモニウム、硫酸アンモニウム、硝酸アンモニウム、水酸化アンモニウム、または炭酸アンモニウムなどの適切な化合物の水溶液をアルカリ処理されたリチウム・スラグ残渣に接触させることによって行われる。
【００１２】
代替案では、アルカリ液体を使用して、次のステップで説明する酸抽出残渣から反応性シリカを再溶解させることができる。再溶解は、温和な条件、たとえば９０oＣおよび約１時間の反応時間を使用して、反応性シリカだけを含むことができる。これは、いくつかのリチウム・スラグ品質でのシリカの約６０〜８０重量％を考慮に入れなければならない。残りのシリカは、主に、シリカ可溶化に高温、たとえば１８０oＣと高められた圧力とを必要とする石英である。任意の適切な酸、たとえば硫酸またはＣＯ２を適切な温度、たとえば室温で使用することによって、シリカを、ｐＨを下げることによって沈澱させ、その後、分離の後に洗浄することができる。
【００１３】
アルカリ処理から直接のまたはイオン交換ステップを介する残渣を、有用な中間体を形成するために酸浸出ステップにかけることができる。塩酸が選択される場合に、塩化アルミニウム６水和物が、アルカリ処理されたリチウム・スラグまたはイオン交換された残渣のいずれかから浸出される。三塩化アルミニウム６水和物が、有用な中間体である。このステップは、シリカも固相に凝集させる。シリカの枯渇した浸出液は、濾過または適切な分離方法、たとえば加圧濾過によって固体残渣から分離される。
【００１４】
シリカに富んだイオン交換固体残渣のアルカリ浸出は、シリカ・ゲルの形成をもたらす傾向がある場合があり、このシリカ・ゲルは、その後の固液分離を妨げる可能性があるので、イオン交換残渣は、望ましくは、酸浸出の前にさらなるステップで処理される。都合の良いことには、イオン交換残渣は、すべての湿気およびイオン交換に使用される場合にアンモニアの一部またはすべてを除去するのに有効な条件の下で焙焼される。上で説明したようにアンモニア化合物の溶液がイオン交換に使用される場合に、焙焼ステップは、後続の酸浸出ステップでのアンモニアおよび湿気の遊離と、シリカ・ゲル形成のより低い傾向とを引き起こす。遊離されたアンモニアは、たとえばこれを塩酸に接触させることによって、イオン交換ステップでの使用に関して塩化アンモニウムとして再生成され得る。
【００１５】
その後、酸浸出からのシリカに富んだ残渣は、たとえば再生成ステップからのアルカリ液体を使用するアルカリ浸出を介して残渣を溶解することと、その後、反応性シリカを沈澱させるために沈澱剤を用いてケイ酸塩を含む浸出液を処理することとによって、＞９７％純度、オプションで＞９９％純度の沈澱したシリカに変換され得る。
【００１６】
バリュー・アルミニウムを含む生成物を、酸浸出液から作ることもできる。第１の例は、たとえば塩化水素ガスなどの酸性ガスを使用して酸浸出液から沈澱され得る三塩化アルミニウム６水和物（Ａｌ（Ｈ２０）６Ｃｌ３）である。反応の発熱性に起因して、沈澱を最適化するために冷却が必要になる場合がある。さらに、いくつかの情況で、再溶解および再沈澱を含む精製ステップが行われる必要がある場合がある。
【００１７】
Ａｌ（Ｈ２０）６Ｃｌ３は、約７００oＣと１６００oＣとの間の温度で有利に行われるさらなるか焼ステップを介して、アルミナまたはおそらくは高純度アルミナ（ＨＰＡ）に変換され得る。
【００１８】
熱水処理ステップの前に、鉄などの不純物の一部を除去するために、リチウム・スラグを、適切な酸で洗浄することができる。リチウム・スラグを、他の鉱物処理方法を介して選鉱することもできる。たとえば、磁性粒子を、磁気分離の任意の手段を介して除去することができ、あるいは、粒子径を調整して、ふるい分け、ミリング、または重量分離などの手段を介して熱水処理ステップを最適化することができる。１００ミクロン未満、より好ましくは７５ミクロン未満、最も好ましくは５０ミクロン未満の粒子径を使用することが好ましいが、より大きい粒子サイズを選択することができ、ただし、熱水処理ステージおよびおそらくはさらなる処理ステージでのより長い反応時間および十分な攪拌を必要とすると予想される。
【００１９】
このプロセスは、現在の低バリュー副産物であるリチウム・スラグを、試薬を再生成でき、リサイクルでき、産業廃棄物を最小化できるコスト効率の良い形で高純度のアルミニウムおよびシリコンを含む化合物の生成に使用することを可能にする。
【図面の簡単な説明】
【００２０】
【図１】プロセスの流れ図を示す。
【発明を実施するための形態】
【００２１】
リチウム・スラグからバリューを抽出するプロセスは、プロセスの流れ図を示す図面を参照して行われる以下の好ましいが非限定的な実施形態の説明から、より十分に理解される。
【００２２】
たとえばスポジュメン鉱石残渣の形のリチウム・スラグは、たとえば鉱石から実質的にすべてのリチウムを遊離するスポジュメン浸出ステップの後に、リチウム精練からの廃棄副産物として入手される。スポジュメン浸出ステップは、硫酸浸出を用いる場合がある。リチウム・スラグ（たとえば６８％ＳｉＯ２および２６％Ａｌ２Ｏ３を含む場合がある）は、まず、ステップ１に従って選鉱される。リチウムの粒子サイズは、ミリングおよび／または他の分類技法などの方法を介して、１００ミクロン未満、望ましくは５０ミクロン未満の平均粒子サイズに調整される。磁性粒子は、任意の磁気分離技法を介して除去される。
【００２３】
５０ミクロン未満（たとえば３８ミクロン未満）の粒子サイズのリチウム・スラグ粒子が、ステップ２で、攪拌されたタンク型反応器内の水性苛性アルカリ（ＡＣ）溶液内で、約３０％の固体密度で懸濁される。スラリのＡＣに対するリチウム・スラグ重量比は、リチウム・スラグからバリュー・シリコンおよびアルミナ化合物への変換を最適化するために、約１：０．１から約１：２（３．７５Ｍ  ＮａＯＨで）の範囲、すなわち強アルカリ性に維持される。より低いＡＣ比またはアルカリ濃度では、十分なアルミニウム抽出のためにより長い反応時間が必要になる可能性がある。
【００２４】
熱水処理ステップから入手されるアルミニウム化合物およびシリコン化合物の性質は、温度およびアルカリ液の濃度に依存する。アルカリ処理されたリチウム・スラグ残渣は、約９０oＣ以上の温度および約１２時間の持続時間で許容可能な収率で入手されると期待されるイオン交換特性を望ましく示す１つまたは複数の化合物（たとえばＡ型、Ｘ型、またはＰ型のゼオライト）などを含むが、目標バリュー化合物が入手されると仮定して、持続時間がクリティカルではないことを理解されたい。このプロセスは、上で説明したように、所望のアルミニウム抽出レベル、たとえば８５％以上の抽出に最適化される。
【００２５】
オプションで、熱水処理が、２ステージで、タンク型交換機内で行われる。第１の熟成ステップは、１時間にわたって５０℃で行われる。第２の熱水処理ステージは、約７から１０時間にわたって９０℃の加熱を用いて行われる。たとえば９０〜９５℃での単一の熱水処理ステージも、生成物品質に関する期待される同等の結果を有する代替物として使用され得る。
【００２６】
苛性が、熱水処理に選択されたアルカリ化合物であることを考慮すると、熱水処理は、少量のアルミナを可溶化するが、シリカは、ケイ酸ナトリウムとして、より大量に可溶化される。
【００２７】
リチウム・スラグのアルカリ処理と固液分離ステップ３の後に、このプロセスは、目標バリュー生成物の品質に影響する可能性がある、導入されたナトリウムもしくはカリウムまたはすでに鉱物マトリックス内にあるすべてのカチオンを除去するために、イオン交換ステップ４を含む。イオン交換ステップ４は、アンモニア化合物、たとえば塩化アンモニウム、硫酸アンモニウム、硝酸アンモニウム、水酸化アンモニウム、または炭酸アンモニウムなどの適切な化合物の水溶液を、たとえば２Ｍの濃度のアルカリ処理されたリチウム・スラグ残渣と、アルカリ処理されたリチウム・スラグ残渣と接触させることによって行われる。アルカリ処理されたリチウム・スラグ残渣は、濾過またはシックニングなどの固体／液体分離ステップ３によってイオン交換から回収される。
【００２８】
もう一度イオン交換ステップ４を参照すると、イオン交換ステップは、十分なイオン交換および不純物除去を可能にする体積での３０〜６０分の持続時間を有するものとすることができる。濃度および固体密度は、変化し得る。より低い濃度が使用される場合に、イオン交換プロセスは、イオン交換平衡を補償するために繰り返される必要がある場合がある。高濃度が使用される場合には、イオン交換ステップを、１回だけまたは単一のステップとして実行できる可能性がある。イオン交換ステップ４は、室温よりわずかに高い温度、たとえば４０または５０oＣで行うことができる。残渣が、向流の形で塩化アンモニウムを用いて洗浄されるプロセスが、イオン交換ステップ４をさらに最適化することができる。
【００２９】
固体のイオン交換された残渣を加熱して、アンモニアの一部ならびに吸着された水を除去する。加熱プロセス中に、ゼオライトは、アンモニア放出に関する可能性が高い（それだけに起因するとは限らない）構造的変化を受ける可能性がある。さらに、イオン交換された残渣内の残存アンモニアおよび内部水分は、下で説明する後続の酸浸出処理中のシリカ・ゲル形成および結果の固液分離の困難に関連する可能性があるので、固体のイオン交換された残渣は、過剰なアンモニアおよび内部水分を除去するために焙焼されることが望ましい。そのような過剰なアンモニアを、塩酸との接触によってたとえば塩化アンモニウムとしてリサイクルし、イオン交換ステップ４で再利用することもできる。リサイクルおよび廃棄物の最小化に焦点を合わせることは、イオン交換ステップ、後続の酸浸出ステップ８、およびプロセス全体のコスト利益および環境利益をもたらす。
【００３０】
イオン交換残渣は、分離され、１時間にわたってたとえば３５０oＣまで加熱され得るが、温度は、より低く、たとえば２５０oＣとすることができるが、おそらくは８時間にわたる。ゼオライトの構造の硬化が発生し、より長い焙焼時間が、アルミナ抽出効率の低下につながり、より短い時間が、同一の酸浸出条件の下でのシリカ・ゲル形成につながる結果を生じる。
【００３１】
イオン交換された残渣は、その後、酸浸出ステップ５にかけられ、ここで、イオン交換された残渣は、有用な中間体すなわち三塩化アルミニウム６水和物を作る目的で、塩酸内で再スラリ化される。プロセス条件は、たとえば、ゲル生成がどれほどよく制御されるのかに応じて、室温で２５重量％のＨＣｌおよび１０％〜２５％の固体密度での１時間の反応持続時間を含む。より高い固体密度が、ゲル形成が制限される場合に達成可能である。やはり、攪拌タンク型反応器（１つまたは複数）が使用される。より高いＨＣｌ濃度では、Ａｌ（Ｈ２０）６Ｃｌ３の可溶性が低下する。より低いＨＣｌ濃度では、抽出が成功する可能性があるが、塩化アルミニウム６水和物を沈澱させるためにＡｌ（Ｈ２０）６Ｃｌ３溶液を飽和させるのに、大量のＨＣｌが必要になる。抽出は、より低い温度、たとえば室温でも行われ得る。
【００３２】
酸浸出ステップ５は、Ａｌ（Ｈ２０）６Ｃｌ３を形成するための反応の化学量をわずかに超える塩酸のみを必要とする。すなわち、残渣内のアルミニウムの１モル等量ごとに３モル等量をわずかに超えるＨＣｌである。酸浸出液は、濾過または、さらなる処理ステップを受ける固体成分および液体成分の両方の遠心分離によって、シリカに富む酸浸出された残渣から分離される。
【００３３】
固液分離ステップ６で分離されたシリカに富む酸浸出された残渣は、反応性シリカを沈澱させるために処理され、生成され得るケイ酸ナトリウム溶液にシリカを可溶化するために、アルカリ浸出ステップ８にかけられる。アルカリ熱水処理ステージ２からのアルカリ液体が、酸抽出残渣から反応性シリカを再溶解するのに使用され得る。再溶解は、温和な条件、たとえば９０oＣおよび約１時間の反応時間を使用して反応性シリカだけを含むことができる。これは、一部のリチウム・スラグh品質でのシリカの約６０〜８０重量％を考慮に入れなければならない。残りのシリカは、主に、シリカ可溶化により高い温度、たとえば１８０oＣおよび高められた圧力を必要とする石英である。
【００３４】
その後、ケイ酸ナトリウム溶液を酸性化することができ、酸、たとえば硫酸もしくは塩酸またはＣＯ２を室温または任意の他の適切な条件の下で使用してシリカ生成ステップ９で既知のプロセスを介してシリカを沈澱させることができる。その後、シリカは、たとえばナトリウムまたはカリウムなどの不純物の溶解を促進するためにスラリのｐＨをより低い値に調整することによって、洗浄されまたは要求される純度に他の形で精製され得る。不溶物は、沈澱されたシリカを形成するために少なくとも１０未満またはｐＨ  ２もの低さまでｐＨを下げるためにＨＣｌまたはＨ２ＳＯ４などの酸を用いる酸性化の前に、ケイ酸塩溶液から除去されなければならない。
【００３５】
酸浸出ステップ５からの酸浸出液からＡｌ（Ｈ２０）６Ｃｌ３を沈澱させるために、浸出液は、沈澱ステージ７で、既知の方法を介してＨＣｌガスによって飽和され、混合物は、反応の発熱性に起因する沈澱の最良条件を提供するために冷たく保たれる。Ａｌ（Ｈ２０）６Ｃｌ３の純度は、所望の純度に達するまでの水または薄いＨＣｌによる再溶解とＨＣｌガスによる再沈澱とによって改善され得る。望ましいと証明される場合に、３６％ＨＣｌによる生成物の洗浄を含めることができる。
【００３６】
このプロセスは、以前には低バリューであったリチウム・スラグの処理を可能にすることと、高純度アルミナ、高純度シリカ、およびアルミニウム、シリコン、またはその両方を含むある範囲の他の化合物を作る供給原料としてリチウム・スラグを使用することとによって、リチウム抽出作業の収益性を高める高い潜在能力を有する。それと同時に、コストを最小化し、実質的に廃棄物を除去するために試薬をリサイクルすることによって、商業的利益を達成することができる。
【００３７】
リチウム・スラグからバリューを抽出するプロセスに対する修正および変更は、本開示の技量を有する読者には明白である。そのような修正および変更は、本発明の範囲に含まれると考えられる。
【図１】
2021513002.tif 000003
【国際調査報告】
2021513002.tif 000004
2021513002.tif 000005
2021513002.tif 000006